"アクリル系共重合体AがポリウレタンメタアクリレートBによって架橋されている架橋ポリマーを含む粘着剤組成物であって、該アクリル系共重合体Aがメタアクリル酸エステルとメタアクリルアミドを必須に含むモノマーの共重合体である、粘着剤組成物。前記架橋ポリマーは、前記アクリル系共重合体A由来のポリマー骨格aが前記ポリウレタンメタアクリレートB由来のポリマー骨格bを介して架橋されている架橋ポリマーである、請求項1に記載の粘着剤組成物。前記架橋ポリマーの構造中におけるポリマー骨格aとポリマー骨格bとの含有割合が、重量比で、a:b=20:80~80:20である、請求項2に記載の粘着剤組成物。前記ポリウレタンメタアクリレートBの存在下、前記メタアクリル酸エステルと前記メタアクリルアミドを必須に含むモノマー混合液に活性エネルギー線を照射することによって得られる、請求項1から3までのいずれかに記載の粘着剤組成物。前記モノマー混合液が光重合開始剤を含み、前記活性エネルギー線が紫外線である、請求項4に記載の粘着剤組成物。前記ポリウレタンメタアクリレートBは、ポリオール化合物とポリイソシアナート化合物との反応で得られるポリウレタンプレポリマーに水酸基含有アクリル系モノマーを反応させて得られるポリマーである、請求項1から5までのいずれかに記載の粘着剤組成物。前記ポリオール化合物と前記ポリイソシアナート化合物との比率が、モル比で、1:1.1~1:1.5である、請求項6に記載の粘着剤組成物。前記ポリオール化合物と前記水酸基含有アクリル系モノマーとの比率が、モル比で、1:0.1~1:0.5である、請求項6または7に記載の粘着剤組成物。基材上に形成される、請求項1から8までのいずれかに記載の粘着剤組成物。前記基材が剥離性基材であり、該剥離性基材上に形成した後に該剥離性基材を剥離して得られる基材レスのフィルム状である、請求項9に記載の粘着剤組成物。請求項1から10までのいずれかに記載の粘着剤組成物を含む、粘着テープ。本発明の課題は、良好な仮貼り付け性の発現によって容易な位置合わせが可能となる貼付位置修正作業性、容易に貼り直しが可能となるリワーク性、強固な感温粘着性を発現できる感温強粘着性を、いずれも十分に発現できる、粘着剤組成物を提供することにある。また、そのような粘着剤組成物を含む粘着テープを提供することにある。本発明の粘着剤組成物は、アクリル系共重合体AがポリウレタンメタアクリレートBによって架橋されている架橋ポリマーを含む粘着剤組成物であって、該アクリル系共重合体Aがメタアクリル酸エステルとメタアクリルアミドを必須に含むモノマーの共重合体である。好ましい実施形態においては、上記架橋ポリマーは、上記アクリル系共重合体A由来のポリマー骨格aが上記ポリウレタンメタアクリレートB由来のポリマー骨格bを介して架橋されている架橋ポリマーである。好ましい実施形態においては、上記架橋ポリマーの構造中におけるポリマー骨格aとポリマー骨格bとの含有割合が、重量比で、a:b=20:80~80:20である。好ましい実施形態においては、本発明の粘着剤組成物は、上記ポリウレタンメタアクリレートBの存在下、上記メタアクリル酸エステルと上記メタアクリルアミドを必須に含むモノマー混合液に活性エネルギー線を照射することによって得られる。好ましい実施形態においては、上記モノマー混合液が光重合開始剤を含み、上記活性エネルギー線が紫外線である。好ましい実施形態においては、上記ポリウレタンメタアクリレートBは、ポリオール化合物とポリイソシアナート化合物との反応で得られるポリウレタンプレポリマーに水酸基含有アクリル系モノマーを反応させて得られるポリマーである。好ましい実施形態においては、上記ポリオール化合物と上記ポリイソシアナート化合物との比率が、モル比で、1:1.1~1:1.5である。好ましい実施形態においては、上記ポリオール化合物と上記水酸基含有アクリル系モノマーとの比率が、モル比で、1:0.1~1:0.5である。好ましい実施形態においては、本発明の粘着剤組成物は、基材上に形成される。好ましい実施形態においては、上記基材が剥離性基材であり、本発明の粘着剤組成物は、該剥離性基材上に形成した後に該剥離性基材を剥離して得られる基材レスのフィルム状である。本発明の粘着テープは、本発明の粘着剤組成物を含む。本発明によれば、良好な仮貼り付け性の発現によって容易な位置合わせが可能となる貼付位置修正作業性、容易に貼り直しが可能となるリワーク性、強固な感温粘着性を発現できる感温強粘着性を、いずれも十分に発現できる、粘着剤組成物を提供することができる。また、そのような粘着剤組成物を含む粘着テープを提供することができる。貼付位置修正作業性、リワーク性、感温強粘着性を、いずれも十分に発現する粘着剤組成物を提供するために、本発明者は、室温近辺においては良好な貼付位置修正作業性および良好なリワーク性を発現できる程度の粘着力を発現し、ある温度に到達することによって、弾性率が急激に低下して被着体に対する濡れ性が向上して良好な感温強粘着性を発現できる粘着剤組成物を見出すことが必要であると考えた。さらに、本発明者は、粘着剤組成物を基材レスの両面テープなどに適用するために、少なくとも室温近辺において基材なしでフィルム形状を維持できるための技術的手段を見出すことが必要であると考えた。その結果、本発明者は、まず、アクリル系共重合体AがポリウレタンメタアクリレートBを含むポリマーについて検討を行い、アクリル系共重合体AがポリウレタンメタアクリレートBによって架橋されることによって、強いウレタン水素結合によって、低い温度では効果的にポリマー分子運動が抑制されてポリマー全体の弾性率が高くなり、室温近辺においては良好な貼付位置修正作業性および良好なリワーク性を発現できる程度の粘着力を発現でき、一方、温度が上昇すると、効果的にポリマー全体が軟化し、弾性率が急激に低下して被着体に対する濡れ性が向上することを見出した。また、このようなポリマーを粘着剤組成物とすれば、少なくとも室温近辺において基材なしでフィルム形状を維持できることを見出した。さらに、本発明者は、上記アクリル系共重合体Aとして、メタアクリル酸エステルとメタアクリルアミドを必須に含むモノマーの共重合体を採用すれば、アミド基によって、良好な感温強粘着性を発現できることを見出した。アミド基の水素結合は、低い温度においては、ウレタン水素結合と同様に、ポリマー分子運動の抑制に寄与する。しかし、アミド基の水素結合能はウレタン基の水素結合能とは異なるため、温度上昇によって水素結合からアミド基が解離すると、例えば、被着体表面に存在する官能基と相互作用を起こし、強粘着性を発現できるものと考えられる。本明細書中において、メタアクリルとはアクリルおよび/またはメタクリルを意味し、メタアクリレートとはアクリレートおよび/またはメタクリレートを意味し、メタアクリロイルとはアクリロイルおよび/またはメタクリロイルを意味する。≪1.粘着剤組成物≫本発明の粘着剤組成物は、アクリル系共重合体AがポリウレタンメタアクリレートBによって架橋されている架橋ポリマーを含む粘着剤組成物である。本発明の粘着剤組成物中の上記架橋ポリマーの含有割合は、用途によって任意の適切な含有割合を採用し得る。本発明の粘着剤組成物中の上記架橋ポリマーの含有割合は、好ましくは50~100重量であり、より好ましくは70~100重量であり、さらに好ましくは90~100重量であり、特に好ましくは95~100重量である。上記架橋ポリマーは、好ましくは、上記アクリル系共重合体A由来のポリマー骨格aが上記ポリウレタンメタアクリレートB由来のポリマー骨格bを介して架橋されている架橋ポリマーである。上記のような架橋の構造について、その構造を同定する方法としては、任意の適切な方法を採用し得る。このような構造同定方法としては、直接的に架橋構造を同定する方法でも良いし、間接的に架橋構造の存在を示す証拠をもって同定する方法でも良い。一般に、ポリマーとは、同一または異なる分子量を有する複数のポリマー分子の集合体である。このため、アクリル系共重合体Aは複数のポリマー分子の集合体であり、ポリウレタンメタアクリレートBも複数のポリマー分子の集合体である。したがって、上記架橋ポリマーは、複数のポリマー分子の集合体であるアクリル系共重合体Aが、複数のポリマー分子の集合体であるポリウレタンメタアクリレートBによって架橋されており、該アクリル系共重合体Aの複数のポリマー分子の少なくとも1本が、該ポリウレタンメタアクリレートBの複数のポリマー分子の少なくとも1本によって架橋されている。上記架橋を構成する架橋点としては、アクリル系共重合体Aの複数のポリマー分子の少なくとも1本の任意の反応箇所とポリウレタンメタアクリレートBの複数のポリマー分子の少なくとも1本の末端との結合点である。また、上記架橋ポリマーは、複数のポリマー分子の集合体であるアクリル系共重合体A由来の複数のポリマー骨格aと、複数のポリマー分子の集合体であるポリウレタンメタアクリレートB由来の複数のポリマー骨格bを含んでおり、該複数のポリマー骨格aの中の少なくとも1本のポリマー骨格aが該複数のポリマー骨格bの中の少なくとも1本のポリマー骨格bを介して架橋されている。上記架橋を構成する架橋点としては、ポリマー骨格aの任意の反応箇所とポリマー骨格bの末端との結合点である。上記架橋ポリマーの構造中におけるポリマー骨格aとポリマー骨格bとの含有割合は、重量比で、好ましくはa:b=20:80~80:20であり、より好ましくは25:75~75:25であり、さらに好ましくは30:70~70:30である。上記架橋ポリマーの構造中におけるポリマー骨格aとポリマー骨格bとの含有割合が上記範囲内に収まることにより、本発明の粘着剤組成物は、良好な仮貼り付け性の発現によって容易な位置合わせが可能となる貼付位置修正作業性、容易に貼り直しが可能となるリワーク性、強固な感温粘着性を発現できる感温強粘着性を、いずれもより一層十分に発現可能となる。なお、上記架橋ポリマーの構造中におけるポリマー骨格aとポリマー骨格bとの含有割合は、上記架橋ポリマーを製造する際に用いるアクリル系共重合体Aの原料の重量とポリウレタンメタアクリレートBの原料の重量との割合から算出し得る。<1-1.アクリル系共重合体A>アクリル系共重合体Aは、メタアクリル酸エステルとメタアクリルアミドを必須に含むモノマーの共重合体である。メタアクリル酸エステルとメタアクリルアミドを必須に含むモノマー中のメタアクリル酸エステルの含有割合は、好ましくは50~99重量、より好ましくは60~97重量、さらに好ましくは70~95重量、特に好ましくは80~92重量である。メタアクリル酸エステルとメタアクリルアミドを必須に含むモノマー中のメタアクリル酸エステルの含有割合が上記範囲内に収まることにより、本発明の粘着剤組成物は、良好な仮貼り付け性の発現によって容易な位置合わせが可能となる貼付位置修正作業性、容易に貼り直しが可能となるリワーク性、強固な感温粘着性を発現できる感温強粘着性を、いずれもより一層十分に発現可能となる。メタアクリル酸エステルとメタアクリルアミドを必須に含むモノマー中のメタアクリルアミドの含有割合は、好ましくは1~50重量、より好ましくは3~40重量、さらに好ましくは5~30重量、特に好ましくは8~20重量である。メタアクリル酸エステルとメタアクリルアミドを必須に含むモノマー中のメタアクリルアミドの含有割合が上記範囲内に収まることにより、本発明の粘着剤組成物は、良好な仮貼り付け性の発現によって容易な位置合わせが可能となる貼付位置修正作業性、容易に貼り直しが可能となるリワーク性、強固な感温粘着性を発現できる感温強粘着性を、いずれもより一層十分に発現可能となる。メタアクリル酸エステルとしては、例えば、メタアクリル酸メチル、メタアクリル酸エチル、メタアクリル酸プロピル、メタアクリル酸ブチル、メタアクリル酸アミル、メタアクリル酸ヘキシル、メタアクリル酸ヘプチル、メタアクリル酸2-エチルヘキシル、メタアクリル酸オクチル、メタアクリル酸デシル、メタアクリル酸ラウリル等の、炭素数が1~18のアルキル基のメタアクリル酸アルキルエステルなどが挙げられる。メタアクリル酸エステルは、1種のみであっても良いし、2種以上であっても良い。メタアクリルアミドとしては、例えば、N-メチロールメタアクリルアミド、N-イソプロピルメタアクリルアミド、N-n-ブトキシメチルメタアクリルアミド、N-1,1-ジメチル-3-オキソブチルメタアクリルアミド、N,N-ジメチルアミノプロピルメタアクリルアミド等のモノ置換メタアクリルアミド;N,N-ジメチルメタアクリルアミド、N,N-ジエチルメタアクリルアミド、N,N-ジ-n-プロピルメタアクリルアミド、N,N-ジアリルメタアクリルアミド、N,N-ジ-イソプロピルメタアクリルアミド、N,N-ジ-n-ブチルメタアクリルアミド、N,N-エチルメチルメタアクリルアミド、N-メタアクリロイルモルホリン、N-メタアクリロイルピロリドン、N-メタアクリロイルピペリジン、N-メタアクリロイルピロリジン、N-メタアクリロイルアジリジン等のN,N-ジ置換アクリルアミド;などが挙げられる。メタアクリルアミドとしては、上記例示したものの中でも、N,N-ジ置換アクリルアミドが好ましい。メタアクリルアミドとしてN,N-ジ置換アクリルアミドを用いることにより、本発明の粘着剤組成物は、良好な仮貼り付け性の発現によって容易な位置合わせが可能となる貼付位置修正作業性、容易に貼り直しが可能となるリワーク性、強固な感温粘着性を発現できる感温強粘着性を、いずれもより一層十分に発現可能となる。メタアクリルアミドは、1種のみであっても良いし、2種以上であっても良い。メタアクリル酸エステルとメタアクリルアミドを必須に含むモノマー中には、必要に応じて、その他のモノマーが含まれていても良い。メタアクリル酸エステルとメタアクリルアミドを必須に含むモノマー中のその他のモノマーの含有割合は、目的に応じて適宜設定し得る。アクリル酸エステルとアクリルアミドを必須に含むモノマー中のその他のモノマーの含有割合は、好ましくは20重量以下であり、より好ましくは10重量以下である。その他のモノマーとしては、例えば、メタアクリル酸、クロトン酸、マレイン酸、フマル酸、イタコン酸等のカルボキシル基含有モノマー;2-ヒドロキシエチルメタアクリレ-ト、2-ヒドロキシプロピルメタアクリレ-ト、4-ヒドロキシブチルメタアクリレ-ト、アリルアルコール等のヒドロキシル基含有モノマー;ジメチルアミノエチルメタアクリレート、ジエチルアミノエチルメタアクリレート、ジメチルアミノプロピルメタアクリレート等の三級アミノ基含有モノマー;グリシジルメタクリレート等のエポキシ基含有モノマー;などが挙げられる。<1-2.ポリウレタンメタアクリレートB>ポリウレタンメタアクリレートBは、1分子中に2個以上のアクリロイル基またはメタクリロイル基を有し、ウレタン結合を繰り返し構造単位に持つ化合物である。ポリウレタンメタアクリレートBは、好ましくは、ポリオール化合物とポリイソシアナート化合物との反応で得られるポリウレタンプレポリマーに水酸基含有アクリル系モノマーを反応させて得られるポリマーである。ポリオール化合物としては、例えば、ポリエステルポリオール、ポリエーテルポリオール、ポリアクリレートポリオール、ポリカーボネートポリオール、ポリオレフィンポリオール、ポリブタジエンポリオールおよび水添物、ポリイソプレンポリオールおよび水添物、フェノーリックポリオール、エポキシポリオール、ポリスルホンポリオールなどが挙げられる。また、ポリオール化合物には、ポリエステルポリエーテルポリオールのような共重合体ポリオールを用いることもできる。ポリオール化合物としては、上記例示したものの中でも、ポリカーボネートジオールが好ましい。ポリオール化合物は、1種のみであっても良いし、2種以上であっても良い。ポリイソシアナート化合物としては、例えば、ヘキサメチレンジイソシアナート、ジフェニルメタンジイソシアナート、トリレンジイソシアナート、イソホロンジイソシアナート、ジシクロヘキシルメタンジイソシアナート、テトラメチルキシレンジイソシアナート、キシリレンジイソシアナート、ナフタレンジイソシアナート、トリメチルヘキサメチレンジイソシアナート、トリジンジイソシアナート、p-フェニレンジイソシアナート、シクロヘキシレンジイソシアナート、メチレンビス4-フェニルメタンジイソシアナート、ヘキサメチレンジイソシアナート、ダイマー酸ジイソシアナート、水素化トリレンジイソシアナート、水素化キシリレンジイソシアナート、リシンジイソシアナート、トリフェニルメタントリイソシアナート、トリイソシアナトフェニルトリホスファートなどが挙げられる。ポリイソシアナート化合物としては、上記例示したものの中でも、水素化キシリレンジイソシアナートが好ましい。ポリイソシアナート化合物は、1種のみであっても良いし、2種以上であっても良い。ポリウレタンプレポリマーは、好ましくは、ポリオール化合物とポリイソシアナート化合物との反応で得られる。また後に水酸基含有アクリルモノマーを導入するため、イソシアナート残基が含まれることが好ましい。具体的には、例えば、ポリウレタンプレポリマーは、ポリオール化合物とポリイソシアナート化合物とを混合して攪拌することによって得られ、ポリオール化合物中の水酸基に対して、イソシアナート基が過剰となるよう、ポリイソシアナート化合物を加えることが好ましい。また、この反応において、必要に応じて、イソシアナート基が反応し得る活性水素を持たない有機溶媒例えば、酢酸エチル、メチルエチルケトン、クロロホルムなどと、触媒例えば、スズ塩化物、有機スズ化合物などの有機金属触媒類;3級アミン化合物などの有機塩基類;酢酸、アクリル酸などの有機酸類;などとを加え、反応を行うこともできる。上記ポリオール化合物と上記ポリイソシアナート化合物との比率は、後に水酸基含有アクリルモノマーを導入するためにイソシアナート残基が含まれるようするため、モル比で、好ましくは、ポリオール化合物:ポリイソシアナート化合物=1:1.01~1:20で配合し、より好ましくは、ポリオール化合物:ポリイソシアナート化合物=1:1.1~1:1.5で配合する。上記ポリオール化合物と上記ポリイソシアナート化合物との比率が上記範囲内に収まることにより、本発明の粘着剤組成物は、良好な仮貼り付け性の発現によって容易な位置合わせが可能となる貼付位置修正作業性、容易に貼り直しが可能となるリワーク性、強固な感温粘着性を発現できる感温強粘着性を、いずれもより一層十分に発現可能となる。ポリウレタンメタアクリレートBは、好ましくは、上記ポリウレタンプレポリマーに水酸基含有アクリル系モノマーを反応させて得られる。また、この反応において、必要に応じて、イソシアナート基が反応し得る活性水素を持たない有機溶媒例えば、酢酸エチル、メチルエチルケトン、クロロホルムなどと、触媒例えば、スズ塩化物、有機スズ化合物などの有機金属触媒類;3級アミン化合物などの有機塩基類;酢酸、アクリル酸などの有機酸類;などとを加え、反応を行うこともできる。水酸基含有アクリル系モノマーとしては、例えば、2-ヒドロキシエチルメタアクリレート、2-ヒドロキシプロピルメタアクリレート、4-ヒドロキシブチルメタアクリレート、4-ヒドロキシメチルシクロヘキシルメチルメタアクリレート、2-ヒドロキシ-3-フェニルオキシプロピルメタアクリレート、ネオベンチルグリコールモノメタアクリレート、トリメチロールプロパンジメタアクリレート、ペンタエリスリトールトリメタアクリレートなどが挙げられる。上記ポリウレタンプレポリマー化合物と上記水酸基含有アクリル系モノマーとの比率は、ポリウレタンプレポリマーのイソシアナート残基に対して水酸基含有アクリルポリマー中の水酸基が等量となるよう加えることが好ましい。具体的には、ポリウレタンプレポリマー合成で配合したポリオール化合物に対して、モル比で、好ましくは、ポリオール化合物:水酸基含有アクリルモノマー=1:0.08~1:0.5であり、より好ましくは、ポリオール化合物:水酸基含有アクリルモノマー=1:0.1~1:0.4である。上記ポリオール化合物と上記水酸基含有アクリル系モノマーとの比率が上記範囲内に収まることにより、本発明の粘着剤組成物は、良好な仮貼り付け性の発現によって容易な位置合わせが可能となる貼付位置修正作業性、容易に貼り直しが可能となるリワーク性、強固な感温粘着性を発現できる感温強粘着性を、いずれもより一層十分に発現可能となる。ポリウレタンメタアクリレートBの分子量は、目的に応じて適宜設定し得るが、あまりに高分子量であると、室温近辺において結晶化しやすくなり、均一な架橋物としての粘着剤組成物を得ることが難しくなるおそれがある。このため、ポリウレタンメタアクリレートBの分子量は、例えば、10000以下が好ましく、5000以下がより好ましく、3000以下がさらに好ましく、2000以下が特に好ましい。<1-3.粘着剤組成物の製造>本発明の粘着剤組成物は、任意の適切な方法によって製造し得る。本発明の粘着剤組成物は、好ましくは、上記ポリウレタンメタアクリレートBの存在下において上記メタアクリル酸エステルと上記メタアクリルアミドを必須に含むモノマー混合液に活性エネルギー線を照射することによって得られる。本発明の粘着剤組成物は、好ましくは、アクリル系共重合体Aの原料の重量とポリウレタンメタアクリレートBの原料の重量との割合が、重量比で、a:b=20:80~80:20であり、より好ましくは25:75~75:25であり、さらに好ましくは30:70~70:30である。アクリル系共重合体Aの原料の重量とポリウレタンメタアクリレートBの原料の重量との割合が上記範囲内に収まることにより、本発明の粘着剤組成物は、良好な仮貼り付け性の発現によって容易な位置合わせが可能となる貼付位置修正作業性、容易に貼り直しが可能となるリワーク性、強固な感温粘着性を発現できる感温強粘着性を、いずれもより一層十分に発現可能となる。上記モノマー混合液は、好ましくは光重合開始剤を含む。上記活性エネルギー線は、好ましくは紫外線である。光重合開始剤としては、例えば、アセトフェノン、2,2-ジエトキシベンゾフェノン、4-メチルベンゾフェノン、2,4,6-トリメチルベンゾフェノン、ミヒラーケトン、ベンゾイン、ベンゾインメチルエーテル、ベンゾインエチルエーテル、ベンゾインイソプロピルエーテル、ベンゾインイソブチルエーテル、ベンジルジフェニサルファイド、テトラメチルチウラムモノサルファイド、ベンジルジメチルケタール、ジベンジル、ジアセチル、1-クロルアントラキノン、2-クロルアントラキノン、2-エチルアントラキノン、2,2-ジメトキシ-1,2-ジフェニルエタン-1-オン、1-ヒドロキシシクロヘキシルフェニルケトン、2-メチル-1-[4-メチルチオフェニル]-2-モルホリノプロパノン-1,2-ベンジル-2-ジメチルアミノ-1-4-モルホリノフェニル-ブタノン-1,2-ヒドロキシ-2-メチル-1-フェニル-1-プロパノン、ジエチルチオキサントン、イソプロピルチオキサントン、2,4,6-トリメチルベンジルジフェニル-フォスフィンオキサイド等の低分子量重合開始剤;オリゴ{2-ヒドロキシ-2-メチル-1-[4-1-メチルビニルフェニル]プロパノン}等のオリゴマー化された重合開始剤;などが挙げられる。光重合開始剤は、1種のみであっても良いし、2種以上であっても良い。光重合開始剤の含有量としては、光重合に通常用いられる任意の適切な量を採用し得る。本発明の粘着剤組成物を製造するために、ポリウレタンメタアクリレートBの存在下、上記メタアクリル酸エステルと上記メタアクリルアミドを必須に含むモノマー混合液に活性エネルギー線を照射する際の、反応条件としては、活性エネルギー線の照射による重合として一般に採用され得る任意の適切な条件を採用し得る。本発明の粘着剤組成物の製造においては、ポリウレタンメタアクリレートBの存在下において、メタアクリル酸エステルとメタアクリルアミドを必須に含むモノマー混合液に、好ましくは、光重合開始剤の存在下で紫外線を照射して、紫外線重合を行う。このような反応により、メタアクリル酸エステルとメタアクリルアミドを必須に含むモノマーの紫外線重合によってアクリル系共重合体Aが生成するとともに、両末端にメタアクリロイル基を有するポリウレタンメタアクリレートが架橋剤の役割をして、アクリル系共重合体AがポリウレタンメタアクリレートBによって架橋されている架橋ポリマー、好ましくは、アクリル系共重合体A由来のポリマー骨格aがポリウレタンメタアクリレートB由来のポリマー骨格bを介して架橋されている架橋ポリマーを形成する。本発明の粘着剤組成物には、必要に応じて、任意の適切な添加剤を含有していても良い。このような添加剤としては、例えば、紫外線吸収剤、軟化剤可塑剤、充填剤、老化防止剤、粘着付与剤、顔料、染料、シランカップリングなどが挙げられる。本発明の粘着剤組成物は、任意の適切な基材上に形成することができる。基材としては、例えば、ポリオレフィン樹脂、ポリカーボネート樹脂、メタアクリル樹脂、ポリエステル樹脂、ノルボルネン樹脂、ポリスチレン樹脂などの有機材料;ガラスなどの無機材料;などが挙げられる。基材として剥離性基材を用いると、該剥離性基材上において上記の粘着剤組成物を製造することによって、該剥離性基材上に粘着剤組成物を形成することができ、その後、該剥離性基材を剥離することによって、基材レスのフィルム状の本発明の粘着剤組成物を得ることができる。本発明の粘着剤組成物は、このように、少なくとも室温近辺例えば、25°Cにおいて、基材なしでフィルム形状を維持できる。このようにして得られる基材レスのフィルム状の本発明の粘着剤組成物の厚みは、好ましくは0.1~1000μmであり、より好ましくは1~500μmであり、さらに好ましくは5~100μmであり、特に好ましくは10~80μmである。このような薄い基材レスのフィルム状の本発明の粘着剤組成物は、薄くて基材が存在しない粘着テープとすることができるという特徴から、各種の用途に適用可能である。≪2.粘着テープ≫本発明の粘着テープは、本発明の粘着剤組成物を含む。本発明の粘着テープは、本発明の粘着剤組成物を含むため、良好な仮貼り付け性の発現によって容易な位置合わせが可能となる貼付位置修正作業性、容易に貼り直しが可能となるリワーク性、強固な感温粘着性を発現できる感温強粘着性を、いずれも十分に発現できる。本発明の粘着テープは、本発明の粘着剤組成物が基材上に形成されたものであっても良いし、基材レスのフィルム状のものであっても良い。本発明の粘着テープが基材レスのフィルム状のものである場合は、良好な仮貼り付け性の発現によって容易な位置合わせが可能となる貼付位置修正作業性、容易に貼り直しが可能となるリワーク性、強固な感温粘着性を発現できる感温強粘着性を、いずれも十分に発現できるとともに、フレキシブル性に富む。以下、実施例により本発明を具体的に説明するが、本発明はこれら実施例になんら限定されるものではない。部は重量部を意味する。常態粘着力感温粘着力の測定サンプルを幅10mm、長さ140mmのテープ状に切断し、各種被着体SUS304BA板、PETフィルム、ガラス板に2kgfローラーで1往復圧着したのち、30分間、常態23.0±3.0°Cで静置してから、引張角度180°C、剥離速度300mm/minで剥離したときの荷重を加温ステージ付き変角度ピール試験機で測定した。常態粘着力は、加温ステージを昇温せずに測定した。60°Cの感温粘着力は、加温ステージの設定温度を60°Cとして、そのステージ上で圧着と剥離を行って測定した。引っ張り貯蔵弾性率引っ張り貯蔵弾性率は、ARESTAインスツルメンツ製にて測定を行った。幅5.0mm、長さ60mmに切断したサンプルをFIXTUREFIBER/FILMS-8RAD2TAインスツルメンツ製に固定し、-50°C~200°Cの温度領域において、昇温速度5°C/min、周波数1Hzの条件で行った。引張強度の測定幅10mm、長さ120mmに切断したサンプルを用いて、島津製作所社製AG-ISを使用して、23.0±3.0°Cにおいて、300mmminの引張速度で300延伸する間での最大の荷重を測定した。実施例1メチルアクリレート42.50g、N,N-ジメチルアクリルアミド5.00g、およびアクリル酸2.50gの混合液中に、ポリカーボネートジオールニッポラン981、Mw=1000、日本ポリウレタン工業株製38.44gと水素化キシレンジイソシアナートタケネート650、武田薬品工業株製9.33gを加え、65°C4時間以上窒素雰囲気下で加熱撹拌した。この状態を保ち、2-ヒドロキシエチルアクリレート2.23gを加え、さらに1時間以上加熱撹拌した。得られた粘性液体に光重合開始剤IRGACURE651、BASF社製1.00gを加え、ポリエステル剥離ライナー上に厚さが50μmになるように塗布したのち、紫外線光源:メタルハライドランプを1分間照射し、厚み50μmの熱粘着性フィルム1を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物1は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物1について各種評価を行った。結果を表1に示した。実施例2ポリカーボネートジオールの使用量を40.43gに変更し、水素化キシレンジイソシアナートの使用量を8.63gに変更し、2-ヒドロキシエチルアクリレートの使用量を0.94gに変更した以外は、実施例1と同様に行い、厚み50μmの粘着剤組成物2を得た。上記ポリカーボネートジオールと上記水素化キシレンジイソシアナートとの比率は、モル比で、0.081モル:0.089モル=1:1.1であった。上記ポリカーボネートジオールと上記2-ヒドロキシエチルアクリレートとの比率は、モル比で、0.081モル:0.008モル=1:0.1であった。粘着剤組成物2は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物2について各種評価を行った。結果を表1に示した。実施例3ポリカーボネートジオールの使用量を36.64gに変更し、水素化キシレンジイソシアナートの使用量を9.96gに変更し、2-ヒドロキシエチルアクリレートの使用量を3.40gに変更した以外は、実施例1と同様に行い、厚み50μmの粘着剤組成物3を得た。上記ポリカーボネートジオールと上記水素化キシレンジイソシアナートとの比率は、モル比で、0.073モル:0.103モル=1:1.4であった。上記ポリカーボネートジオールと上記2-ヒドロキシエチルアクリレートとの比率は、モル比で、0.073モル:0.029モル=1:0.4であった。粘着剤組成物3は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物3について各種評価を行った。結果を表1に示した。実施例4メチルアクリレート59.25g、N,N-ジメチルアクリルアミド7.00g、およびアクリル酸3.75gの混合液中に、ポリカーボネートジオールニッポラン981、Mw=1000、日本ポリウレタン工業株製23.06gと水素化キシレンジイソシアナートタケネート650、武田薬品工業株製5.60gを加え、65°C4時間以上窒素雰囲気下で加熱撹拌した。この状態を保ち、2-ヒドロキシエチルアクリレート1.34gを加え、さらに1時間以上加熱撹拌した。得られた粘性液体に光重合開始剤IRGACURE651、BASF社製1.40gを加え、ポリエステル剥離ライナー上に厚さが50μmになるように塗布したのち、紫外線光源:メタルハライドランプを1分間照射し、厚み50μmの熱粘着性フィルム4を得た。上記ポリカーボネートジオールと上記水素化キシレンジイソシアナートとの比率は、モル比で、0.046モル:0.058モル=1:1.25であった。上記ポリカーボネートジオールと上記2-ヒドロキシエチルアクリレートとの比率は、モル比で、0.046モル:0.012モル=1:0.25であった。粘着剤組成物4は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=70.00g:30.00g=70:30であった。得られた粘着剤組成物4について各種評価を行った。結果を表1に示した。実施例5メチルアクリレート51.00g、N,N-ジメチルアクリルアミド6.00g、およびアクリル酸3.00gの混合液中に、ポリカーボネートジオールニッポラン981、Mw=1000、日本ポリウレタン工業株製30.75gと水素化キシレンジイソシアナートタケネート650、武田薬品工業株製7.46gを加え、65°C4時間以上窒素雰囲気下で加熱撹拌した。この状態を保ち、2-ヒドロキシエチルアクリレート1.79gを加え、さらに1時間以上加熱撹拌した。得られた粘性液体に光重合開始剤IRGACURE651、BASF社製1.20gを加え、ポリエステル剥離ライナー上に厚さが50μmになるように塗布したのち、紫外線光源:メタルハライドランプを1分間照射し、厚み50μmの熱粘着性フィルム5を得た。上記ポリカーボネートジオールと上記水素化キシレンジイソシアナートとの比率は、モル比で、0.062モル:0.077モル=1:1.25であった。上記ポリカーボネートジオールと上記2-ヒドロキシエチルアクリレートとの比率は、モル比で、0.062モル:0.015モル=1:0.25であった。粘着剤組成物5は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=60.00g:40.00g=60:40であった。得られた粘着剤組成物5について各種評価を行った。結果を表1に示した。実施例6メチルアクリレート34.00g、N,N-ジメチルアクリルアミド4.00g、およびアクリル酸2.00gの混合液中に、ポリカーボネートジオールニッポラン981、Mw=1000、日本ポリウレタン工業株製46.13gと水素化キシレンジイソシアナートタケネート650、武田薬品工業株製11.20gを加え、65°C4時間以上窒素雰囲気下で加熱撹拌した。この状態を保ち、2-ヒドロキシエチルアクリレート2.68gを加え、さらに1時間以上加熱撹拌した。得られた粘性液体に光重合開始剤IRGACURE651、BASF社製0.80gを加え、ポリエステル剥離ライナー上に厚さが50μmになるように塗布したのち、紫外線光源:メタルハライドランプを1分間照射し、厚み50μmの熱粘着性フィルム6を得た。上記ポリカーボネートジオールと上記水素化キシレンジイソシアナートとの比率は、モル比で、0.092モル:0.115モル=1:1.25であった。上記ポリカーボネートジオールと上記2-ヒドロキシエチルアクリレートとの比率は、モル比で、0.092モル:0.023モル=1:0.25であった。粘着剤組成物6は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=40.00g:60.00g=40:60であった。得られた粘着剤組成物6について各種評価を行った。結果を表1に示した。実施例7メチルアクリレート25.50g、N,N-ジメチルアクリルアミド3.00g、およびアクリル酸1.50gの混合液中に、ポリカーボネートジオールニッポラン981、Mw=1000、日本ポリウレタン工業株製53.82gと水素化キシレンジイソシアナートタケネート650、武田薬品工業株製13.06gを加え、65°C4時間以上窒素雰囲気下で加熱撹拌した。この状態を保ち、2-ヒドロキシエチルアクリレート3.12gを加え、さらに1時間以上加熱撹拌した。得られた粘性液体に光重合開始剤IRGACURE651、BASF社製0.6gを加え、ポリエステル剥離ライナー上に厚さが50μmになるように塗布したのち、紫外線光源:メタルハライドランプを1分間照射し、厚み50μmの熱粘着性フィルム7を得た。上記ポリカーボネートジオールと上記水素化キシレンジイソシアナートとの比率は、モル比で、0.108モル:0.135モル=1:1.25であった。上記ポリカーボネートジオールと上記2-ヒドロキシエチルアクリレートとの比率は、モル比で、0.108モル:0.027モル=1:0.25であった。粘着剤組成物7は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=30.00g:70.00g=30:70であった。得られた粘着剤組成物7について各種評価を行った。結果を表1に示した。実施例8メチルアクリレート42.50gをイソボルニルアクリレート42.50gに変更した以外は、実施例1と同様に行い、厚み50μmの粘着剤組成物8を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物8は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物8について各種評価を行った。結果を表2に示した。実施例9メチルアクリレート42.50gをt-ブチルアクリレート42.50gに変更した以外は、実施例1と同様に行い、厚み50μmの粘着剤組成物9を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物9は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物9について各種評価を行った。結果を表2に示した。実施例10メチルアクリレート42.50gをベンジルアクリレート42.50gに変更した以外は、実施例1と同様に行い、厚み50μmの粘着剤組成物10を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物10は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物10について各種評価を行った。結果を表2に示した。実施例11メチルアクリレート42.50gをブチルアクリレート42.50gに変更した以外は、実施例1と同様に行い、厚み50μmの粘着剤組成物11を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物11は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物11について各種評価を行った。結果を表2に示した。実施例12メチルアクリレート42.50gを2-エチルヘキシルアクリレート42.50gに変更した以外は、実施例1と同様に行い、厚み50μmの粘着剤組成物12を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物12は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物12について各種評価を行った。結果を表2に示した。実施例13N,N-ジメチルアクリルアミド5.00gをN,N-ジエチルアクリルアミド5.00gに変更した以外は、実施例1と同様に行い、厚み50μmの粘着剤組成物13を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物13は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物13について各種評価を行った。結果を表2に示した。実施例14N,N-ジメチルアクリルアミド5.00gをN,N-ジイソプロピルアクリルアミド5.00gに変更した以外は、実施例1と同様に行い、厚み50μmの粘着剤組成物14を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物14は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物14について各種評価を行った。結果を表2に示した。実施例15ポリカーボネートジオールニッポラン981、Mw=1000、日本ポリウレタン工業株製38.44gをポリカーボネートジオールニッポラン982、Mw=2000、日本ポリウレタン工業株製43.46gに変更し、水素化キシレンジイソシアナートの使用量を5.27gに変更し、2-ヒドロキシエチルアクリレートの使用量を1.26gに変更した以外は、実施例1と同様に行い、厚み50μmの粘着剤組成物15を得た。上記ポリカーボネートジオールと上記水素化キシレンジイソシアナートとの比率は、モル比で、0.043モル:0.054モル=1:1.25であった。上記ポリカーボネートジオールと上記2-ヒドロキシエチルアクリレートとの比率は、モル比で、0.043モル:0.011モル=1:0.25であった。粘着剤組成物15は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物15について各種評価を行った。結果を表3に示した。実施例16ポリカーボネートジオールニッポラン981、Mw=1000、日本ポリウレタン工業株製38.44gをポリカーボネートジオールデュラノールT4691、旭化成ケミカルズ株製38.44gに変更し、水素化キシレンジイソシアナートの使用量を9.33gに変更し、2-ヒドロキシエチルアクリレートの使用量を2.23gに変更した以外は、実施例1と同様に行い、厚み50μmの粘着剤組成物16を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物16は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物16について各種評価を行った。結果を表3に示した。実施例17ポリカーボネートジオールニッポラン981、Mw=1000、日本ポリウレタン工業株製38.44gをポリカーボネートジオールデュラノールT4671、旭化成ケミカルズ株製38.44gに変更し、水素化キシレンジイソシアナートの使用量を9.33gに変更し、2-ヒドロキシエチルアクリレートの使用量を2.23gに変更した以外は、実施例1と同様に行い、厚み50μmの粘着剤組成物17を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物17は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物17について各種評価を行った。結果を表3に示した。実施例18ポリカーボネートジオールニッポラン981、Mw=1000、日本ポリウレタン工業株製38.44gをポリカーボネートジオールデュラノールT5651、旭化成ケミカルズ株製38.44gに変更し、水素化キシレンジイソシアナートの使用量を9.33gに変更し、2-ヒドロキシエチルアクリレートの使用量を2.23gに変更した以外は、実施例1と同様に行い、厚み50μmの粘着剤組成物18を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物18は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物18について各種評価を行った。結果を表3に示した。実施例19ポリカーボネートジオールニッポラン981、Mw=1000、日本ポリウレタン工業株製38.44gをポリテトラメチレンエーテルグリコールPTMG650、三菱化学株製34.18gに変更し、水素化キシレンジイソシアナートの使用量を12.76gに変更し、2-ヒドロキシエチルアクリレートの使用量を3.05gに変更した以外は、実施例1と同様に行い、厚み50μmの熱粘着性フィルム19を得た。上記ポリテトラメチレンエーテルグリコールと上記水素化キシレンジイソシアナートとの比率は、モル比で、0.105モル:0.131モル=1:1.25であった。上記ポリテトラメチレンエーテルグリコールと上記2-ヒドロキシエチルアクリレートとの比率は、モル比で、0.105モル:0.026モル=1:0.25であった。粘着剤組成物19は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物19について各種評価を行った。結果を表3に示した。実施例20ポリカーボネートジオールニッポラン981、Mw=1000、日本ポリウレタン工業株製38.44gをポリテトラメチレンエーテルグリコールPTMG2900、三菱化学株製45.30gに変更し、水素化キシレンジイソシアナートの使用量を3.79gに変更し、2-ヒドロキシエチルアクリレートの使用量を0.91gに変更した以外は、実施例1と同様に行い、厚み50μmの熱粘着性フィルム20を得た。上記ポリテトラメチレンエーテルグリコールと上記水素化キシレンジイソシアナートとの比率は、モル比で、0.031モル:0.008モル=1:1.25であった。上記ポリテトラメチレンエーテルグリコールと上記2-ヒドロキシエチルアクリレートとの比率は、モル比で、0.031モル:0.008モル=1:0.25であった。粘着剤組成物20は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物20について各種評価を行った。結果を表3に示した。実施例21ポリカーボネートジオールニッポラン981、Mw=1000、日本ポリウレタン工業株製の使用量を40.69gに変更し、水素化キシレンジイソシアナート9.33gをヘキサメチレンジイソシアナート8.54gに変更し、2-ヒドロキシエチルアクリレートの使用量を0.77gに変更した以外は、実施例14と同様に行い、厚み50μmの熱粘着性フィルム21を得た。上記ポリカーボネートジオールと上記水素化キシレンジイソシアナートとの比率は、モル比で、0.081モル:0.102モル=1:1.25であった。上記ポリカーボネートジオールと上記2-ヒドロキシエチルアクリレートとの比率は、モル比で、0.081モル:0.021モル=1:0.25であった。粘着剤組成物21は、アクリル系共重合体A由来のポリマー骨格aがポリウレタンメタアクリレートB由来のポリマー骨格bを介して架橋されている架橋ポリマーを含む粘着剤組成物であり、前記架橋ポリマーの構造中におけるポリマー骨格aとポリマー骨格bとの含有割合は、重量比で、a:b=50.00g:50.00g=50:50であった。得られた粘着剤組成物21について各種評価を行った。結果を表3に示した。比較例1N,N-ジメチルアクリルアミドを用いず、アクリル酸の使用量を7.50gに変更した以外は、実施例1と同様に行い、厚み50μmの粘着剤組成物C1を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物C1に含まれるポリマー成分において、アクリル系共重合体由来のポリマー骨格とポリウレタンメタアクリレート由来のポリマー骨格との含有割合は、重量比で、50.00g:50.00g=50:50であった。得られた粘着剤組成物C1について各種評価を行った。結果を表4に示した。比較例2紫外線を照射しなかった以外は実施例1と同様に行い、厚み50μmの粘着剤組成物C2を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物C2に含まれるポリマー成分は、アクリル系共重合体とポリウレタンメタアクリレートが単に混合された状態のものであった。得られた粘着剤組成物C2について各種評価を行った。結果を表4に示した。比較例3メチルアクリレートを用いず、N,N-ジメチルアクリルアミドの使用量を47.5gに変更した以外は、実施例1と同様に行い、厚み50μmの粘着剤組成物C3を得た。上記ポリカーボネートジオールと上記水素化キシレンジイソシアナートとの比率は、モル比で、0.077モル:0.096モル=1:1.25であった。上記ポリカーボネートジオールと上記2-ヒドロキシエチルアクリレートとの比率は、モル比で、0.077モル:0.019モル=1:0.25であった。粘着剤組成物C3に含まれるポリマー成分において、アクリル系共重合体由来のポリマー骨格とポリウレタンメタアクリレート由来のポリマー骨格との含有割合は、重量比で、50.00g:50.00g=50:50であった。得られた粘着剤組成物C3について各種評価を行った。結果を表4に示した。"